(57)【要約】【課題】被着体に対して適度な粘着力を示し、被着体に貼着された状態で熱履歴を受けた後も、被着体からの再剥離性を維持することができ、フレキシブルプリント基板（ＦＰＣ）の製造に使用した場合に、ＦＰＣの生産性の低下を防止することができる粘着フィルムを提供すること。【解決手段】本発明の粘着フィルムは、ＦＰＣ製造用の粘着フィルムであって、基材と粘着剤層とを有し、ポリイミドフィルムに対する２３℃での９０°引きはがし粘着力が、５０ｍＮ／２５ｍｍ以上１００ｍＮ／２５ｍｍ以下であり、かつ、ポリイミドフィルムに対する２３℃での９０°引きはがし粘着力をＸ１［ｍＮ／２５ｍｍ］、ポリイミドフィルムに貼着した状態で７０℃×１分間の熱処理を施し、その後２３℃で２４時間静置した後の９０°引きはがし粘着力をＸ２［ｍＮ／２５ｍｍ］としたとき、１．０１≦Ｘ２／Ｘ１≦４．０の関係を満足することを特徴とする。【選択図】なし【特許請求の範囲】
【請求項１】
ＦＰＣ製造用の粘着フィルムであって、
基材と粘着剤層とを有し、
ポリイミドフィルムに対する２３℃での９０°引きはがし粘着力（引張速度１ｍ／分）が、５０ｍＮ／２５ｍｍ以上１００ｍＮ／２５ｍｍ以下であり、かつ、
ポリイミドフィルムに対する２３℃での９０°引きはがし粘着力（引張速度１ｍ／分）をＸ１［ｍＮ／２５ｍｍ］、ポリイミドフィルムに貼着した状態で７０℃×１分間の熱処理を施し、その後２３℃で２４時間静置した後の９０°引きはがし粘着力（引張速度１ｍ／分）をＸ２［ｍＮ／２５ｍｍ］としたとき、１．０１≦Ｘ２／Ｘ１≦４．０の関係を満足することを特徴とする粘着フィルム。
【請求項２】
前記粘着剤層は、アクリル系粘着剤を含む材料で構成されている請求項１に記載の粘着フィルム。
【請求項３】
前記アクリル系粘着剤は、アミド系モノマーを含んでいる請求項２に記載の粘着フィルム。
【請求項４】
前記アクリル系粘着剤中における前記アミド系モノマーの含有率は、０．０１質量％以上５質量％以下である請求項３に記載の粘着フィルム。
【請求項５】
前記アクリル系粘着剤は、下記式（１）で示される化合物を構成モノマーとして含んでいる請求項２ないし４のいずれか１項に記載の粘着フィルム。
【化１】
2019167458.tif 000006
（ただし、式（１）中、Ｘは、水素原子またはメチル基であり、Ｒは、炭素原子数が４以上３１以下、酸素原子数と窒素原子数との和が２以上１５以下の置換基である。）
【請求項６】
前記アクリル系粘着剤中における前記式（１）で示される化合物の含有率は、０．０２質量％以上１０質量％以下である請求項５に記載の粘着フィルム。
【請求項７】
前記アクリル系粘着剤は、２−エチルヘキシルアクリレートを主モノマーとして含んでいる請求項２ないし６のいずれか１項に記載の粘着フィルム。
【請求項８】
前記アクリル系粘着剤中における前記２−エチルヘキシルアクリレートの含有率は、５０質量％以上９５質量％以下である請求項７に記載の粘着フィルム。
【請求項９】
前記粘着剤層の７０℃貯蔵弾性率は、１．０×１０５Ｐａ以上１．０×１０８Ｐａ以下である請求項１ないし８のいずれか１項に記載の粘着フィルム。
【請求項１０】
前記粘着剤層の厚さは、５μｍ以上５０μｍ以下である請求項１ないし９のいずれか１項に記載の粘着フィルム。
【請求項１１】
前記基材は、ポリエチレンテレフタレートで構成されている請求項１ないし１０のいずれか１項に記載の粘着フィルム。
【請求項１２】
Ｃｕに対する２３℃での９０°引きはがし粘着力（引張速度１ｍ／分）が、１０ｍＮ／２５ｍｍ以上８０ｍＮ／２５ｍｍ以下であり、かつ、
Ｃｕに対する２３℃での９０°引きはがし粘着力（引張速度１ｍ／分）をＸ３［ｍＮ／２５ｍｍ］、Ｃｕに貼着した状態で７０℃×１分間の熱処理を施し、その後２３℃で２４時間静置した後の９０°引きはがし粘着力（引張速度１ｍ／分）をＸ４［ｍＮ／２５ｍｍ］としたとき、１．０１≦Ｘ４／Ｘ３≦４．０の関係を満足する請求項１ないし１１のいずれか１項に記載の粘着フィルム。
【発明の詳細な説明】
【技術分野】
【０００１】
本発明は、粘着フィルムに関する。
【背景技術】
【０００２】
適度な粘着力で被着体に貼着することができるとともに、使用目的を終えた際には容易に被着体から剥離する目的で再剥離性粘着フィルムは、フレキシブルプリント基板（ＦＰＣ）の製造工程における裏打用シートや、半導体ウェハの切断工程、積層セラミックコンデンサーの小片化加工工程における仮止めシート等として、電気・電子業界において広く用いられている（例えば、特許文献１参照）。
【０００３】
しかしながら、従来の再剥離性粘着フィルムでは、被着体に貼着された後に熱履歴（例えば、６０℃以上の温度での１０秒以上の加熱処理）を受けると、粘着剤層の粘着力が変化し、被着体からの剥離性が低下し、例えば、再剥離性粘着フィルムを用いたＦＰＣの生産性が低下したり、場合によっては、被着体からの剥離の際に糊残りを生じたり、被着体からの剥離自体が困難になる等の問題を生じていた。
【先行技術文献】
【特許文献】
【０００４】
【特許文献１】特開２００５−２００５６７号公報
【発明の概要】
【発明が解決しようとする課題】
【０００５】
本発明の目的は、被着体に対して適度な粘着力を示し、被着体に貼着された状態で熱履歴を受けた後も、被着体からの再剥離性を維持することができ、フレキシブルプリント基板（ＦＰＣ）の製造に使用した場合に、ＦＰＣの生産性の低下を防止することができる粘着フィルムを提供することにある。
【課題を解決するための手段】
【０００６】
このような目的は、下記（１）〜（１２）に記載の本発明により達成される。
（１）  ＦＰＣ製造用の粘着フィルムであって、
基材と粘着剤層とを有し、
ポリイミドフィルムに対する２３℃での９０°引きはがし粘着力（引張速度１ｍ／分）が、５０ｍＮ／２５ｍｍ以上１００ｍＮ／２５ｍｍ以下であり、かつ、
ポリイミドフィルムに対する２３℃での９０°引きはがし粘着力（引張速度１ｍ／分）をＸ１［ｍＮ／２５ｍｍ］、ポリイミドフィルムに貼着した状態で７０℃×１分間の熱処理を施し、その後２３℃で２４時間静置した後の９０°引きはがし粘着力（引張速度１ｍ／分）をＸ２［ｍＮ／２５ｍｍ］としたとき、１．０１≦Ｘ２／Ｘ１≦４．０の関係を満足することを特徴とする粘着フィルム。
【０００７】
（２）  前記粘着剤層は、アクリル系粘着剤を含む材料で構成されている上記（１）に記載の粘着フィルム。
【０００８】
（３）  前記アクリル系粘着剤は、アミド系モノマーを含んでいる上記（２）に記載の粘着フィルム。
【０００９】
（４）  前記アクリル系粘着剤中における前記アミド系モノマーの含有率は、０．０１質量％以上５質量％以下である上記（３）に記載の粘着フィルム。
【００１０】
（５）  前記アクリル系粘着剤は、下記式（１）で示される化合物を構成モノマーとして含んでいる上記（２）ないし（４）のいずれかに記載の粘着フィルム。
【化１】
2019167458.tif 000002
（ただし、式（１）中、Ｘは、水素原子またはメチル基であり、Ｒは、炭素原子数が４以上３１以下、酸素原子数と窒素原子数との和が２以上１５以下の置換基である。）
【００１１】
（６）  前記アクリル系粘着剤中における前記式（１）で示される化合物の含有率は、０．０２質量％以上１０質量％以下である上記（５）に記載の粘着フィルム。
【００１２】
（７）  前記アクリル系粘着剤は、２−エチルヘキシルアクリレートを主モノマーとして含んでいる上記（２）ないし（６）のいずれかに記載の粘着フィルム。
【００１３】
（８）  前記アクリル系粘着剤中における前記２−エチルヘキシルアクリレートの含有率は、５０質量％以上９５質量％以下である上記（７）に記載の粘着フィルム。
【００１４】
（９）  前記粘着剤層の７０℃貯蔵弾性率は、１．０×１０５Ｐａ以上１．０×１０８Ｐａ以下である上記（１）ないし（８）のいずれかに記載の粘着フィルム。
【００１５】
（１０）  前記粘着剤層の厚さは、５μｍ以上５０μｍ以下である上記（１）ないし（９）のいずれかに記載の粘着フィルム。
【００１６】
（１１）  前記基材は、ポリエチレンテレフタレートで構成されている上記（１）ないし（１０）のいずれかに記載の粘着フィルム。
【００１７】
（１２）  Ｃｕに対する２３℃での９０°引きはがし粘着力（引張速度１ｍ／分）が、１０ｍＮ／２５ｍｍ以上８０ｍＮ／２５ｍｍ以下であり、かつ、
Ｃｕに対する２３℃での９０°引きはがし粘着力（引張速度１ｍ／分）をＸ３［ｍＮ／２５ｍｍ］、Ｃｕに貼着した状態で７０℃×１分間の熱処理を施し、その後２３℃で２４時間静置した後の９０°引きはがし粘着力（引張速度１ｍ／分）をＸ４［ｍＮ／２５ｍｍ］としたとき、１．０１≦Ｘ４／Ｘ３≦４．０の関係を満足する上記（１）ないし（１１）のいずれかに記載の粘着フィルム。
【発明の効果】
【００１８】
本発明によれば、被着体に対して適度な粘着力を示し、被着体に貼着された状態で熱履歴を受けた後も、被着体からの再剥離性を維持することができ、フレキシブルプリント基板（ＦＰＣ）の製造に使用した場合に、ＦＰＣの生産性の低下を防止することができる粘着フィルムを提供することができる。
【図面の簡単な説明】
【００１９】
【図１】本発明の粘着フィルムの好適な実施形態を示す模式的な縦断面図である。
【発明を実施するための形態】
【００２０】
以下、本発明の好適な実施形態について詳細に説明する。
［粘着フィルム］
図１は、本発明の粘着フィルムの好適な実施形態を示す模式的な縦断面図である。
【００２１】
粘着フィルム１０は、フレキシブルプリント基板（ＦＰＣ）の製造に用いられるものであって、基材１と粘着剤層２とを有している。そして、ポリイミドフィルムに対する２３℃での９０°引きはがし粘着力（引張速度１ｍ／分）が、５０ｍＮ／２５ｍｍ以上１００ｍＮ／２５ｍｍ以下であり、かつ、ポリイミドフィルムに対する２３℃での９０°引きはがし粘着力（引張速度１ｍ／分）をＸ１［ｍＮ／２５ｍｍ］、ポリイミドフィルムに貼着した状態で７０℃×１分間の熱処理を施し、その後２３℃で２４時間静置した後の９０°引きはがし粘着力（引張速度１ｍ／分）をＸ２［ｍＮ／２５ｍｍ］としたとき、１．０１≦Ｘ２／Ｘ１≦４．０の関係を満足する。
【００２２】
このような条件を満足することにより、被着体に対して適度な粘着力を示し、被着体に貼着された状態で熱履歴を受けた後も、被着体からの再剥離性を維持することができ、フレキシブルプリント基板（ＦＰＣ）の製造に使用した場合に、ＦＰＣの生産性の低下を防止することができる粘着フィルムを提供することができる。
【００２３】
なお、本発明において、被着体に対する粘着力の条件で、上記のように、被着体としてポリイミドフィルムを採用したのは、ＦＰＣの製造において、広くポリイミドフィルムが用いられているためである。
【００２４】
また、粘着フィルム１０の被着体（例えば、ポリイミドフィルム）に対する２３℃での９０°引きはがし粘着力（引張速度１ｍ／分）は、被着体に貼付してから２４時間後に、引きはがし角度：９０°、引張速度：１ｍ／分という条件で被着体から剥離する際の粘着力を採用することができる。
【００２５】
また、粘着力の測定においては、被着体であるポリイミドフィルムとしては、例えば、東レ・デュポン社製、カプトン２００Ｈを用いることができる。
【００２６】
これに対し、前記のような条件を満たさないと、満足のいく結果が得られない。
例えば、ポリイミドフィルムに対する２３℃での９０°引きはがし粘着力（引張速度１ｍ／分）が前記下限値未満であると、被着体に対して十分な粘着力を発揮することができない。また、ＦＰＣの製造過程において被着体の位置ずれや剥離等を生じやすくなり、安定的な生産が困難となる。
【００２７】
また、ポリイミドフィルムに対する２３℃での９０°引きはがし粘着力（引張速度１ｍ／分）が前記上限値を超えると、粘着フィルムの被着体からの再剥離性が低下する。また、製造されたＦＰＣの粘着フィルムからの剥離性が低下することによりＦＰＣの生産性が低下したり、被着体（ＦＰＣ）への糊残りが生じやすくなったりする。
【００２８】
また、前記Ｘ２／Ｘ１の値が前記下限値未満であると、加熱後に被着体（特に、ポリイミドで構成された被着体）に貼付した粘着フィルムの浮きが発生しやすくなる。
【００２９】
また、前記Ｘ２／Ｘ１の値が前記上限値を超えると、粘着フィルムの被着体からの再剥離性が低下する。また、製造されたＦＰＣの粘着フィルムからの剥離性が低下することによりＦＰＣの生産性が低下したり、被着体（ＦＰＣ）への糊残りが生じやすくなったりする。
なお、本発明において、「フィルム」にはシートの概念が含まれるものとする。
【００３０】
前述したように、粘着フィルム１０のポリイミドフィルムに対する２３℃での９０°引きはがし粘着力（引張速度１ｍ／分）は、５０ｍＮ／２５ｍｍ以上１００ｍＮ／２５ｍｍ以下であればよいが、５５ｍＮ／２５ｍｍ以上９５ｍＮ／２５ｍｍ以下であるのが好ましく、６０ｍＮ／２５ｍｍ以上９０ｍＮ／２５ｍｍ以下であるのがより好ましく、６５ｍＮ／２５ｍｍ以上８５ｍＮ／２５ｍｍ以下であるのがさらに好ましい。
これにより、前述したような効果がより顕著に発揮される。
【００３１】
また、前述したように、粘着力Ｘ１と粘着力Ｘ２との間では、１．０１≦Ｘ２／Ｘ１≦４．０の関係を満足していればよいが、１．０５≦Ｘ２／Ｘ１≦３．５の関係を満足しているのが好ましく、１．１０≦Ｘ２／Ｘ１≦３．０の関係を満足しているのがより好ましい。
これにより、前述したような効果がより顕著に発揮される。
【００３２】
また、粘着フィルム１０は、Ｃｕに対する２３℃での９０°引きはがし粘着力（引張速度１ｍ／分）が、１０ｍＮ／２５ｍｍ以上８０ｍＮ／２５ｍｍ以下であり、かつ、Ｃｕに対する２３℃での９０°引きはがし粘着力（引張速度１ｍ／分）をＸ３［ｍＮ／２５ｍｍ］、Ｃｕに貼着した状態で７０℃×１分間の熱処理を施し、その後２３℃で２４時間静置した後の９０°引きはがし粘着力（引張速度１ｍ／分）をＸ４［ｍＮ／２５ｍｍ］としたとき、１．０１≦Ｘ４／Ｘ３≦４．０の関係を満足するのが好ましい。
【００３３】
これにより、例えば、ＦＰＣの製造において、Ｃｕで構成された層の表面に粘着フィルム１０を貼着する場合において、前述したのと同様の効果が得られる。
【００３４】
粘着フィルム１０のＣｕに対する２３℃での９０°引きはがし粘着力（引張速度１ｍ／分）は、１０ｍＮ／２５ｍｍ以上８０ｍＮ／２５ｍｍ以下であるのが好ましいが、１５ｍＮ／２５ｍｍ以上６０ｍＮ／２５ｍｍ以下であるのがより好ましく、２０ｍＮ／２５ｍｍ以上５０ｍＮ／２５ｍｍ以下であるのがさらに好ましい。
これにより、前述したような効果がより顕著に発揮される。
【００３５】
また、粘着力Ｘ３と粘着力Ｘ４との間では、１．０１≦Ｘ４／Ｘ３≦４．０の関係を満足しているのが好ましいが、１．０５≦Ｘ４／Ｘ３≦３．５の関係を満足しているのがより好ましく、１．１０≦Ｘ４／Ｘ３≦３．０の関係を満足しているのがさらに好ましい。
これにより、前述したような効果がより顕著に発揮される。
【００３６】
なお、粘着力の測定においては、被着体であるＣｕとしては、例えば、久宝金属製作所社製、Ｒ１５０を用いることができる。
【００３７】
＜基材＞
基材１は、粘着剤層２を支持する機能を有するものである。
基材１は、例えば、緻密なフィルム状、織布、不織布、紙、多孔質体等、いかなる形態のものであってもよい。
【００３８】
基材１の構成材料は、特に限定されず、例えば、樹脂材料、金属材料、パルプ等の植物性繊維等が挙げられるが、樹脂材料が好適に用いられる。
【００３９】
基材１を構成する樹脂材料としては、例えば、ポリエチレン、ポリプロピレン、エチレン・プロピレン共重合体等のポリオレフィン；ポリエチレンテレフタレート（ＰＥＴ）、ポリブチレンテレフタレート、ポリエチレンナフタレート等のポリエステル；アセテート樹脂、アクリロニトリル−ブタジエン−スチレン共重合（ＡＢＳ）樹脂、ポリスチレン、ポリ塩化ビニル、ポリアミド、ポリエステルアミド、ポリエーテルイミド、ポリエーテルエーテルケトン、ポリアリレート、ポリイミド、ポリアミドイミド、ポリ−ｐ−フェニレンスルフィド、ポリエーテルエステル等が挙げられ、これらから選択される１種または２種以上を組み合わせて用いることができる。
【００４０】
中でも、基材１は、ポリエチレンテレフタレートで構成されているのが好ましい。
これにより、粘着フィルム１０の強度をより向上させることができ、粘着フィルム１０をロール状に巻き取りやすくなる。
【００４１】
また、基材１は、前述した以外の成分を含むものであってもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、改質剤、防錆剤、充填剤、表面潤滑剤、腐食防止剤、耐熱安定剤、滑剤、帯電防止剤、重合禁止剤、架橋剤、触媒、可塑剤、レベリング剤、増粘剤、軟化剤、分散剤等が挙げられる。
【００４２】
また、基材１は、単層より構成されるものであってもよいし、複数の層を備える積層体であってもよい。また、基材１は、例えば、厚さ方向に組成が傾斜的に変化する傾斜材料で構成されたものであってもよい。
【００４３】
基材１は、例えば、粘着剤層２との密着性を向上させる等の目的で、表面処理が施されたものであってもよい。
このような表面処理としては、例えば、コロナ処理等が挙げられる。
【００４４】
基材１の厚さは、特に限定されないが、１５μｍ以上３００μｍ以下であるのが好ましく、２０μｍ以上７５μｍ以下であるのがより好ましい。
【００４５】
＜粘着剤層＞
粘着剤層２は、粘着フィルム１０を被着体に貼付する際に、当該被着体に接触する部位である。
【００４６】
粘着剤層２を構成する粘着剤としては、例えば、アクリル系粘着剤、ウレタン系粘着剤、ゴム系粘着剤、ポリエステル系粘着剤、シリコーン系粘着剤、およびポリビニルエーテル系粘着剤等が挙げられる。中でも、粘着剤層２は、アクリル系粘着剤を含んでいるのが好ましい。
【００４７】
これにより、前述したような粘着力についての条件を満足する粘着フィルム１０をより容易かつより確実に得ることができる。
【００４８】
以下、粘着剤層２を構成する粘着剤の一例としてのアクリル系粘着剤について、詳細に説明する。
【００４９】
アクリル系粘着剤は、粘着性を付与する主モノマー、架橋性官能基を有するモノマー、架橋を促進させるモノマー、凝集力を付与するモノマー、その他のモノマーとの共重合体と、架橋剤等を含有する。
【００５０】
粘着性を有する主モノマーとしては、２−エチルヘキシル（メタ）アクリレート、ブチル（メタ）アクリレート等が挙げられる。
【００５１】
架橋性官能基を有するモノマーとしては、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ビニルアルコール、アリルアルコール等のヒドロキシアルキル（メタ）アクリレート等が挙げられる。
【００５２】
アクリル系粘着剤は、２−エチルヘキシルアクリレートを主モノマーとして含んでいるのが好ましい。
【００５３】
これにより、粘着剤にタック性を好適に付与し、粘着フィルム１０の被着体への濡れ性をさらに向上させることができる。また、前述したような粘着力についての条件を満足する粘着フィルム１０をより容易かつより確実に得ることができる。
【００５４】
アクリル系粘着剤中における２−エチルヘキシルアクリレートの含有率は、５０質量％以上９５質量％以下であるのが好ましく、６０質量％以上９２質量％以下であるのがより好ましく、７０質量％以上９０質量％以下であるのがさらに好ましい。
【００５５】
これにより、前述したような粘着力についての条件を満足する粘着フィルム１０をさらに容易かつさらに確実に得ることができる。
【００５６】
また、アクリル系粘着剤は、アミド系モノマーを含んでいるのが好ましい。
これにより、例えば、アクリル系粘着剤および架橋剤を含む組成物を用いて粘着剤層２を形成する場合に、アクリル系粘着剤（特に、構成モノマーとしてヒドロキシアルキル（メタ）アクリレートを含むアクリル系粘着剤）と架橋剤との架橋反応を好適に進行させることができる。その結果、前述したような粘着力についての条件を満足する粘着フィルム１０をより容易かつより確実に得ることができる。
【００５７】
アクリル系粘着剤を構成するアミド系モノマーとしては、例えば、アクリルアミド、メタクリルアミド等の（メタ）アクリルアミド；エトキシメチルアクリルアミド、プロポキシメチルアクリルアミド、ブトキシメチルアクリルアミド、エトキシメチルメタクリルアミド、プロポキシメチルメタクリルアミド、ブトキシメチルメタクリルアミド等のアルコキシアルキル（メタ）アクリルアミド；Ｎ−メチロールアクリルアミド、Ｎ−メチロールメタクリルアミド、Ｎ−ブチルアクリルアミド、Ｎ−ブチルメタクリルアミド等のＮ−アルカノール化（メタ）アクリルアミド等が挙げられる。
【００５８】
中でも、粘着剤層２は、アミド系モノマーとして（メタ）アクリルアミドを含んでいるのが好ましく、メタクリルアミドを含んでいることがさらに好ましい。
【００５９】
これにより、例えば、アクリル系粘着剤および架橋剤を含む組成物を用いて粘着剤層２を形成する場合に、アクリル系粘着剤（特に、構成モノマーとしてヒドロキシアルキル（メタ）アクリレートを含むアクリル系粘着剤）と架橋剤との架橋反応をより好適に進行させることができる。その結果、前述したような粘着力についての条件を満足する粘着フィルム１０をさらに容易かつさらに確実に得ることができる。
【００６０】
アクリル系粘着剤中におけるアミド系モノマーの含有率は、０．０１質量％以上５質量％以下であるのが好ましく、０．０３質量％以上３質量％以下であるのがより好ましく、０．０５質量％以上１質量％以下であるのがさらに好ましい。
【００６１】
これにより、前述したような効果がより顕著に発揮される。これに対し、アミド系モノマーの含有率が前記下限値未満であると、前述したアミド系モノマーを含むことによる効果が十分に発揮されない可能性がある。また、アミド系モノマーの含有率が前記上限値を超えると、粘着剤層形成用組成物のポットライフが短くなってしまう可能性がある。
【００６２】
また、アクリル系粘着剤は、下記式（１）で示される化合物を構成モノマーとして含んでいるのが好ましい。
【００６３】
【化２】
2019167458.tif 000003
（ただし、式（１）中、Ｘは、水素原子またはメチル基であり、Ｒは、炭素原子数が４以上３１以下、酸素原子数と窒素原子数との和が２以上１５以下の置換基である。）
【００６４】
これにより、粘着剤の凝集力を適度に向上させることができる。その結果、被着体に対する粘着フィルム１０の粘着力を適度に低くさせることができ、前述したような粘着力についての条件を満足する粘着フィルム１０をより容易かつより確実に得ることができる。
【００６５】
式（１）中のＲの炭素原子数は、４以上３１以下であるが、７以上２５以下であるのが好ましく、１０以上２０以下であるのがより好ましい。
【００６６】
これにより、前述したような効果がより顕著に発揮される。これに対し、式（１）中のＲの炭素原子数が前記下限値未満であると、前述したような式（１）で示される化合物を構成モノマーとして含むことによる効果が十分に発揮されない可能性がある。また、式（１）中のＲの炭素原子数が前記上限値を超えると、被着体に対する粘着フィルム１０の粘着力が低下しすぎる可能性がある。
【００６７】
式（１）中のＲの酸素原子数と窒素原子数との和は、２以上１５以下であるが、３以上１２以下であるのが好ましく、４以上１０以下であるのがより好ましい。
【００６８】
これにより、前述したような効果がより顕著に発揮される。これに対し、式（１）中のＲの酸素原子数と窒素原子数との和が前記下限値未満であると、前述したような式（１）で示される化合物を構成モノマーとして含むことによる効果が十分に発揮されない可能性がある。また、式（１）中のＲの酸素原子数と窒素原子数との和が前記上限値を超えると、被着体に対する粘着フィルム１０の粘着力が低下しすぎる可能性がある。
【００６９】
なお、式（１）中のＲは、酸素原子数、窒素原子数のうち一方のみを含んでいて、他方を含まないものであってもよい。
【００７０】
式（１）中のＲは、直鎖構造を有しているのが好ましい。
これにより、粘着剤分子の絡み合いがより生じやすくなり、粘着剤の凝集力をより適度に向上させることができる。その結果、前述したような粘着力についての条件を満足する粘着フィルム１０をさらに容易かつさらに確実に得ることができる。
【００７１】
また、式（１）で示される化合物の分子量は、５０以上２０００以下であるのが好ましく、１００以上１８００以下であるのがより好ましく、２００以上１５００以下であるのがさらに好ましい。式（１）で示される化合物としては、例えば、ジ（エチレングリコール）メチルエーテル（メタ）アクリレート、ペンタ（エチレングリコール）メチルエーテル（メタ）アクリレート、ヘプタ（エチレングリコール）メチルエーテル（メタ）アクリレート、オクタ（エチレングリコール）メチルエーテル（メタ）アクリレート、ペンタデカ（エチレングリコール）メチルエーテル（メタ）アクリレート、ジ（エチレングリコール）ブチルエーテル（メタ）アクリレート、ジ（エチレングリコール）２−エチルヘキシルエーテル（メタ）アクリレート等のポリアルキレングリコール（メタ）アクリレート等が挙げられる。
【００７２】
これにより、粘着剤分子の絡み合いがより生じやすくなり、粘着剤の凝集力をより適度に向上させることができる。その結果、前述したような粘着力についての条件を満足する粘着フィルム１０をさらに容易かつさらに確実に得ることができる。
【００７３】
アクリル系粘着剤中における前記式（１）で示される化合物の含有率は、０．０２質量％以上１０質量％以下であるのが好ましく、０．１質量％以上７質量％以下であるのがより好ましく、０．３質量％以上５質量％以下であるのがさらに好ましい。
【００７４】
これにより、前述したような効果がより顕著に発揮される。これに対し、式（１）で示される化合物の含有率が前記下限値未満であると、前述した式（１）で示される化合物を含むことによる効果が十分に発揮されない可能性がある。また、式（１）で示される化合物の含有率が前記上限値を超えると、被着体に対する粘着フィルム１０の粘着力が低下しすぎる可能性がある。
【００７５】
アクリル系粘着剤中における架橋性官能基を有するモノマーの含有率は、３質量％以上２０質量％以下であるのが好ましく、４質量％以上１５質量％以下であるのがより好ましく、５質量％以上１２質量％以下であるのがさらに好ましい。
【００７６】
これにより、前述したような効果がより顕著に発揮される。これに対し、架橋性官能基を有するモノマーの含有率が前記下限値未満であると、前述した架橋性官能基を有するモノマーを含むことによる効果が十分に発揮されない可能性がある。また、架橋性官能基を有するモノマーの含有率が前記上限値を超えると、被着体に対する粘着フィルム１０の粘着力が低下しすぎる可能性がある。また、粘着剤層形成用組成物のポットライフが短くなってしまう可能性がある。
【００７７】
アクリル系粘着剤は、上記以外の構成モノマーを含んでいてもよい。
このようなモノマーとしては、例えば、メチル（メタ）アクリレート、エチル（メタ）アクリレート、プロピル（メタ）アクリレート、ブチル（メタ）アクリレート、ヘキシル（メタ）アクリレート、ヘプチル（メタ）アクリレート、オクチル（メタ）アクリレート、デシル（メタ）アクリレート、ドデシル（メタ）アクリレート、トリデシル（メタ）アクリレート、ステアリル（メタ）アクリレート、シクロヘキシル（メタ）アクリレート、ブチルシクロヘキシル（メタ）アクリレート、アクリル酸、メタクリル酸、クロトン酸、フマル酸、イタコン酸、マレイン酸、シトラコン酸、２−カルボキシエチルメタクリレート、酢酸ビニル、グリシジル（メタ）アクリレート、メチルグリシジル（メタ）アクリレート、アリルグリシジルエーテル、アクリロニトリル、メタクリロニトリルアセトン（メタ）アクリレート等が挙げられる。
【００７８】
ただし、アクリル系粘着剤中におけるアクリル酸およびメタクリル酸の含有率の和は、２０質量％以下であるのが好ましく、１０質量％以下であるのがより好ましく、２質量％以下であるのがさらに好ましい。特に、アクリル系粘着剤は、アクリル酸およびメタクリル酸を構成モノマーとして含んでいないのが好ましい。
【００７９】
特に、粘着剤層２を構成する粘着剤は、構成モノマーとして、２−エチルヘキシルアクリレート、アミド系モノマー（特に、メタクリルアミド）、式（１）で示される化合物および４−ヒドロキシブチルアクリレートを前述した含有率で含んでいるのが好ましく、これらのモノマーを前述した含有率で含み、かつ、アクリル酸、メタクリル酸を含んでいないのがより好ましい。
【００８０】
これにより、前述したような粘着力についての条件を満足する粘着フィルム１０をさらに容易かつさらに確実に得ることができる。また、粘着フィルム１０を被着体に貼付した状態で加熱した後に剥離した際に、被着体への汚染が生じにくい。
【００８１】
粘着剤層２を構成する粘着剤は、架橋剤により架橋された構造を有していてもよい。
架橋剤としては、例えば、イソシアネート系架橋剤、エポキシ系架橋剤、アジリジン系架橋剤、金属キレート系架橋剤、アミン系架橋剤、およびアミノ樹脂系架橋剤が挙げられ、これらから選択される１種または２種以上を組み合わせて用いてもよい。
【００８２】
中でも、イソシアネート基を有する化合物を主成分として含有する架橋剤（イソシアネート系架橋剤）が好ましい。イソシアネート系架橋剤としては、例えば、２，４−トリレンジイソシアネート、２，６−トリレンジイソシアネート、１，３−キシリレンジイソシアネート、１，４−キシリレンジイソシアネート、ジフェニルメタン−４，４’−ジイソシアネート、ジフェニルメタン−２，４’−ジイソシアネート、３−メチルジフェニルメタンジイソシアネート、ヘキサメチレンジイソシアネート、イソホロンジイソシアネート、ジシクロヘキシルメタン−４，４’−ジイソシアネート、ジシクロヘキシルメタン−２，４’−ジイソシアネート、リジンイソシアネート等の多価イソシアネート化合物等が挙げられる。
【００８３】
また、多価イソシアネート化合物は、例えば、前述の化合物のトリメチロールプロパンアダクト型変性体、水と反応させたビュウレット型変性体、イソシアヌレート環を有するイソシアヌレート型変性体であってもよい。
【００８４】
粘着剤層２は、粘着剤以外の成分を含んでいてもよい。このような成分としては、例えば、染料、顔料等の着色剤、アニリド系、フェノール系等の酸化防止剤、ベンゾフェノン系、ベンゾトリアゾール系等の紫外線吸収剤、光安定剤、ロジン、ロジンエステル等の粘着付与剤、改質剤、防錆剤、スメクタイト、カオリン、タルク、マイカ、バーミキュライト、パイロフィライト、炭酸カルシウム、酸化チタン等の充填剤、難燃剤、加水分解防止剤、表面潤滑剤、腐食防止剤、耐熱安定剤、滑剤、ウレタン樹脂以外の粘着剤（樹脂材料）、帯電防止剤、重合禁止剤、錫系やチタン系等の架橋促進剤、反応抑制剤、可塑剤、レベリング剤、増粘剤、軟化剤、分散剤、消泡剤等が挙げられる。
【００８５】
粘着剤層２の７０℃貯蔵弾性率は、１．０×１０５Ｐａ以上１．０×１０８Ｐａ以下であるのが好ましく、５．０×１０５Ｐａ以上５．０×１０７Ｐａ以下であるのがより好ましく、１．０×１０６Ｐａ以上１．０×１０７Ｐａ以下であるのがさらに好ましい。
【００８６】
これにより、前述したような粘着力についての条件を満足する粘着フィルム１０をより容易かつより確実に得ることができる。
【００８７】
なお、粘着剤層２の７０℃貯蔵弾性率は、例えば、直径８ｍｍ、厚さ３ｍｍの円柱状の粘着剤層２の試験片について、粘弾性測定装置（例えば、Ａｎｔｏｎ  Ｐａａｒ社製、ＭＣＲ３００）を用いて、１Ｈｚ、７０℃の環境下で、ねじりせん断法により測定することができる。
【００８８】
粘着剤層２の厚さは、５μｍ以上５０μｍ以下であるのが好ましく、７μｍ以上４０μｍ以下であるのがより好ましく、１０μｍ以上３０μｍ以下であるのがさらに好ましい。
【００８９】
［粘着フィルムの製造方法］
次に、本発明の粘着フィルムの製造方法について説明する。
【００９０】
前述したような基材１を用意する。
そして、粘着剤層２を形成する。粘着剤層２の形成方法は、特に限定されないが、用意した基材１の一方の面上に、粘着剤層２の形成用の組成物（粘着剤層形成用組成物）を付与することにより好適に形成することができる。
【００９１】
粘着剤層２を形成するための粘着剤層形成用組成物の付与は、例えば、液状の粘着剤層形成用組成物（塗工液）を、ロールコート、グラビアコート、リバースコート、スプレーコート、ナイフコート、ダイコート、バーコート等の各種塗布法により、基材１上に塗布することにより行うことができる。
その後、塗工液の塗膜を架橋させることにより、粘着剤層２を形成することができる。
【００９２】
粘着剤層２は、塗工液としての粘着剤層形成用組成物と異なる組成を有するものであってもよい。例えば、粘着剤層形成用組成物を塗工した後、含まれる溶媒を除去してもよいし、硬化反応、架橋反応を進行させることにより、重合度、架橋度を異なるものとしてもよい。粘着剤層形成用組成物が架橋剤を含む場合、当該架橋剤としては、イソシアネート系架橋剤が好ましい。また、粘着剤層形成用組成物中における架橋剤の含有量は、当該架橋剤により架橋されるべき粘着剤１００質量部に対し、５質量部以上１８質量部以下であるのが好ましく、８質量部以上１５質量部以下であるのがより好ましい。
【００９３】
また、粘着剤層２の形成に際して、粘着剤層形成用組成物と他の成分とを混合して、塗工液を調整してもよい。例えば、粘着剤層２の形成に際して、粘着剤層形成用組成物と溶媒とを混合してもよい。
【００９４】
塗工液は塗工可能なものであればよく、塗工液における固形分濃度は、特に限定されないが、１０質量％以上９０質量％以下であるのが好ましく、２０質量％以上５０質量％以下であるのがより好ましい。
【００９５】
塗工液の乾燥温度は、８０℃以上１３０℃以下であるのが好ましい。
これにより、構成材料の不本意な変性劣化等をより効果的に防止しつつ、粘着フィルム１０の生産性をより優れたものとすることができる。
【００９６】
また、粘着剤層２は、いったん剥離ライナー上に形成し、その後、基材１に貼り合せて、粘着フィルム１０を製造してもよい。
【００９７】
［被着体］
本発明の粘着フィルムが貼着される被着体としては、例えば、フレキシブルプリント基板（ＦＰＣ）や、その原料（ＦＰＣ製造用のフィルム材等）等が挙げられ、粘着フィルム（粘着テープ）としては、これらの製造過程で用いられるもの（例えば、キャリアテープ）が挙げられる。
【００９８】
特に、本発明の粘着フィルムは、被着体としてのＦＰＣ製造用のフィルム材（例えば、ポリイミドフィルムと銅箔とを備えた積層体）に貼着される粘着フィルム（特に、ＦＰＣの製造過程において用いられるＦＰＣ用キャリアテープ）であるのが好ましい。
【００９９】
ＦＰＣは、その製造過程において、粘着フィルムを貼着した状態で、比較的高い温度で熱処理に曝される。例えば、３０ｋｇ／ｃｍ２程度の圧力で加圧しつつ、１６０℃程度の熱処理が施される。
【０１００】
また、本発明の粘着フィルムが貼着される被着体は、表面がポリイミドで構成された部材であるのが好ましい。
これにより、前述したような本発明による効果がさらに確実に発揮される。
【０１０１】
また、被着体は、一方の面がポリイミドで構成され、他方の面がＣｕで構成されていてもよい。
【０１０２】
以上、本発明の好適な実施形態について説明したが、本発明は、これらに限定されるものではない。
【０１０３】
例えば、本発明に係る粘着フィルムは、基材と粘着剤層との間に、少なくとも１層の中間層を有するものであってもよい。
【０１０４】
また、本発明に係る粘着フィルムは、基材の粘着剤層に対向する面とは反対の面側に、少なくとも１層の被覆層を有するものであってもよい。例えば、基材の粘着剤層に対向する面とは反対の面側は、印刷層が設けられていてもよい。また、印刷層との密着性を向上させるために、印刷用コート層等が設けられていてもよい。また、粘着フィルムの表面を保護する等の機能を有するコート層が設けられていてもよい。
【０１０５】
また、本発明に係る粘着フィルムにおいては、粘着剤層の表面（基材に対向する面とは反対側の面）が剥離ライナーで保護されていてもよい。
【実施例】
【０１０６】
以下に具体的な実施例をあげて本発明をさらに詳しく説明するが、本発明はこれら実施例のみに限定されるものではない。なお、以下の説明において、特に温度条件を示していない処理は、室温（２３℃）、相対湿度５０％において行ったものである。また、各種測定条件についても特に温度条件を示していないものは、室温（２３℃）、相対湿度５０％における数値である。また、以下の記載での粘着力は、角度：９０°、速度：１ｍ／分という条件で被着体から剥離する際の粘着力のことである。
【０１０７】
［１］粘着フィルムの製造
（実施例１）
まず、モノマー成分として、２−エチルヘキシルアクリレート（２ＥＨＡ）と、上記式（１）で示される化合物（ただし、式（１）中のＸが水素原子、Ｒが−（ＣＨ２ＣＨ２Ｏ）８ＣＨ３である化合物）と、４−ヒドロキシブチルアクリレート（４ＨＢＡ）と、メタクリルアミド（ｍＡＡｍ）とを、質量比で、９０．５：２．０：７．０：０．５の割合で含むアクリル系粘着剤（重合体）を用意した。
【０１０８】
このアクリル系粘着剤１００質量部と、ヘキサメチレンジイソシアネート系架橋剤（東ソー社製、コロネートＨＸ）１２質量部とを混合し、メチルエチルケトンで希釈し固形分濃度３０％の粘着剤層形成用組成物を得た。
【０１０９】
次に、基材として厚さ５０μｍのポリエチレンテレフタレートフィルムを用意し、その表面にコロナ処理を施した。
【０１１０】
次に、基材のコロナ処理を施した面に、上記のようにして調製した粘着剤層形成用組成物を、ロールコーターを用いて１０μｍの塗布厚で塗布し、９０℃で１分間乾燥し、その後、剥離ライナーとして、シリコーンによる剥離処理がなされた厚さ３８μｍのポリエチレンテレフタレートフィルムを貼り合わせた。
【０１１１】
その後、温度２３℃の環境下で７日間養生して、基材、粘着剤層および剥離ライナーがこの順で積層されてなる粘着フィルムを得た。
【０１１２】
（実施例２〜８）
粘着剤層を構成する粘着剤のモノマー組成を表１に示すように変更した以外は、実施例１と同様にして粘着フィルムを製造した。
【０１１３】
（比較例１、２）
粘着剤層を構成する粘着剤のモノマー組成を表１に示すように変更した以外は、実施例１と同様にして粘着フィルムを製造した。
【０１１４】
前記各実施例および各比較例の粘着フィルムの粘着剤層を構成するアクリル系粘着剤のモノマー組成を表１にまとめて示した。なお、表１中、２−エチルヘキシルアクリレートを「２ＥＨＡ」、上記式（１）で示される化合物（ただし、式（１）中のＸが水素原子、Ｒが−（ＣＨ２ＣＨ２Ｏ）８ＣＨ３である化合物）を「（１）―Ａ」、上記式（１）で示される化合物（ただし、式（１）中のＸが水素原子、Ｒが−（ＣＨ２ＣＨ２Ｏ）２ＣＨ３である化合物）を「（１）―Ｂ」、上記式（１）で示される化合物（ただし、式（１）中のＸが水素原子、Ｒが−（ＣＨ２ＣＨ２Ｏ）５ＣＨ３である化合物）を「（１）―Ｃ」、上記式（１）で示される化合物（ただし、式（１）中のＸが水素原子、Ｒが−（ＣＨ２ＣＨ２Ｏ）１５ＣＨ３である化合物）を「（１）―Ｄ」、４−ヒドロキシブチルアクリレートを「４ＨＢＡ」、メタクリルアミドを「ｍＡＡｍ」、アクリルアミドを「ＡＡｍ」と示した。また、表１中には、粘着フィルムのポリイミドフィルム（東レ・デュポン社製、カプトン２００Ｈ）に対する室温（２３℃）での９０°引きはがし粘着力（引張速度１ｍ／分）Ｘ１［ｍＮ／２５ｍｍ］、粘着フィルムを当該ポリイミドフィルムに貼着した状態で７０℃×１分間の熱処理を施し、その後室温（２３℃）で２４時間静置した後の９０°引きはがし粘着力（引張速度１ｍ／分）Ｘ２［ｍＮ／２５ｍｍ］、粘着フィルムの銅箔（久宝金属製作所社製、Ｒ１５０）に対する室温（２３℃）での９０°引きはがし粘着力（引張速度１ｍ／分）Ｘ３［ｍＮ／２５ｍｍ］、粘着フィルムを当該銅箔に貼着した状態で７０℃×１分間の熱処理を施し、その後室温（２３℃）で２４時間静置した後の９０°引きはがし粘着力（引張速度１ｍ／分）Ｘ４［ｍＮ／２５ｍｍ］、粘着剤層の７０℃貯蔵弾性率も示した。なお、Ｘ１、Ｘ３の測定は、被着体に粘着フィルムを貼着してから１時間放置した後に行った。
【０１１５】
【表１】
2019167458.tif 000004
【０１１６】
［２］評価
＜ＦＰＣの生産性（粘着フィルムの剥離の作業性）＞
まず、ポリイミドフィルム（東レ・デュポン社製、カプトン２００Ｈ）を用意し、その表面に、前記のように製造した粘着フィルムを貼着した。
【０１１７】
次に、ポリイミドフィルム上の粘着フィルムに対し、３０ｋｇ／ｃｍ２で加圧しつつ、１６０℃×６０分間の熱処理（熱プレス）を行った（加熱加圧処理）。
【０１１８】
その後、ポリイミドフィルムから粘着フィルムを剥離し、その際の作業性について、以下の基準に従い評価した。剥離が容易であるほど、ＦＰＣの生産性が高いといえる。
【０１１９】
Ａ：被着体を安定的に固定しつつも、きわめて容易に剥離することができる。
Ｂ：被着体を安定的に固定しつつも、容易に剥離することができる。
Ｃ：被着体を剥離する際の抵抗がやや大きいものの、問題なく剥離することができる。
Ｄ：被着体を剥離する際の抵抗がやや大きく、剥離がやや困難である。
Ｅ：被着体を剥離する際の抵抗が大きく、剥離が困難である。
【０１２０】
＜糊残り（再剥離性）＞
前記各実施例および各比較例の粘着フィルム（剥離ライナーで保護された状態の粘着フィルム）について、幅２５ｍｍ×長さ１５０ｍｍの大きさに切断し、それぞれ複数の試験片を得た。
【０１２１】
前記各実施例および各比較例の粘着フィルムを、ポリイミドフィルム（東レ・デュポン社製、カプトン２００Ｈ）に貼着し、１６０℃×６０分間加熱した。
【０１２２】
その後、ポリイミドフィルムから粘着フィルムを剥離し、粘着フィルムが剥離されたポリイミドフィルム表面について、目視による観察を行い、以下の基準に従い評価した。
【０１２３】
Ａ：糊残りが全く認められない。
Ｂ：糊残りがほとんど認められない。
Ｃ：糊残りがわずかに認められる。
Ｄ：糊残りがはっきりと認められる。
Ｅ：糊残りが顕著に認められる。
【０１２４】
＜架橋速度＞
前記各実施例および各比較例の粘着フィルムの製造において、それぞれ、養生の際の温度条件を４０℃にした以外は、前記と同様にして粘着フィルムを製造した。
【０１２５】
２３℃で７日間養生を行った粘着フィルムのポリイミドフィルム（東レ・デュポン社製、カプトン２００Ｈ）に対する室温（２３℃）での９０°引きはがし粘着力（引張速度１ｍ／分）Ｘ１［ｍＮ／２５ｍｍ］と、２３℃で７日間養生の後さらに４０℃で７日間加熱促進を行った粘着フィルムのポリイミドフィルム（東レ・デュポン社製、カプトン２００Ｈ）に対する室温（２３℃）での９０°引きはがし粘着力（引張速度１ｍ／分）Ｘ５［ｍＮ／２５ｍｍ］とを測定し、これらの結果から、（Ｘ１／Ｘ５）×１００［％］の値を求めた。（Ｘ１／Ｘ５）×１００の数値が１００に近いほど、架橋速度が速く、室温での養生において架橋反応がより好適に進行していると言え、（Ｘ１／Ｘ５）×１００の数値が１００よりも大きいほど、架橋速度が遅く、室温での養生において架橋反応が十分に進行しておらず、室温での養生の後、更に加熱促進が必要となる。なお、Ｘ１、Ｘ５の測定は、被着体に粘着フィルムを貼着してから１時間放置した後に行った。
これらの結果を、表２にまとめて示す。
【０１２６】
【表２】
2019167458.tif 000005
【０１２７】
表２から明らかなように、本発明では優れた結果が得られたのに対し、比較例では満足のいく結果が得られなかった。より具体的には、比較例１、２では、ＦＰＣの生産性（粘着フィルムの剥離の作業性）、糊残り（再剥離性）の評価が低かった。特に、粘着剤層を構成するアクリル系粘着剤がアミド系モノマーを含んでいない比較例２では、アクリル系粘着剤と架橋剤との架橋反応が好適に進行していなかった。
【０１２８】
また、ポリイミドフィルム（東レ・デュポン社製、カプトン２００Ｈ）の代わりに銅箔（久宝金属製作所社製、Ｒ１５０）を被着体として用いた以外は、前記の＜ＦＰＣの生産性（粘着フィルムの剥離の作業性）＞と同様にして評価を行ったところ、本発明の粘着フィルムでは、優れた剥離性を示した。
【０１２９】
また、粘着フィルムを、ポリイミドフィルムの代わりに銅箔（久宝金属製作所社製、Ｒ１５０）を用いた以外は、前記の＜糊残り（再剥離性）＞と同様の評価を行ったところ、本発明の粘着フィルムでは、前記と同様に、糊残りの発生が効果的に防止されていることが確認された。
【０１３０】
また、ポリイミドフィルムの代わりに、ポリエチレンテレフタレートフィルムを用いた以外は、前記と同様の測定、評価を行ったところ、前記と同様の結果が得られた。
【符号の説明】
【０１３１】
１０…粘着フィルム
１…基材
２…粘着剤層
【図１】
2019167458.tif 000007